(57)【要約】【課題】広い歪み検知範囲を有する安価なカーボン配線基板用に好適な導電性インク及びそれを用いたカーボン配線基板を提供する。【解決手段】炭素質導電材料（Ａ）と、セルロース化合物（Ｂ１）およびポリＮ−ビニル化合物（Ｂ２）を含むバインダー樹脂（Ｂ）と、溶媒（Ｃ）と、を含み、前記炭素質導電材料（Ａ）１００質量部に対して前記バインダー樹脂（Ｂ）を０．５〜２３質量部含み、かつ、前記セルロース化合物（Ｂ１）とポリＮ−ビニル化合物（Ｂ２）との質量配合比が８０：２０〜４０：６０であり、かつ、前記溶媒（Ｃ）が水（Ｃ１）を含むことを特徴とする導電性インク及びその導電性インクを用いて形成された配線パターンを有するカーボン配線基板である。【選択図】なし【特許請求の範囲】
【請求項１】
炭素質導電材料（Ａ）と、セルロース化合物（Ｂ１）およびポリＮ−ビニル化合物（Ｂ２）を含むバインダー樹脂（Ｂ）と、溶媒（Ｃ）と、を含み、前記炭素質導電材料（Ａ）１００質量部に対して前記バインダー樹脂（Ｂ）を０．５〜２３質量部含み、かつ、前記セルロース化合物（Ｂ１）とポリＮ−ビニル化合物（Ｂ２）との質量配合比が８０：２０〜４０：６０であり、かつ、前記溶媒（Ｃ）が水（Ｃ１）を含むことを特徴とする導電性インク。
【請求項２】
前記セルロース化合物（Ｂ１）がカルボキシメチルセルロースナトリウムであり、前記ポリＮ−ビニル化合物（Ｂ２）がポリＮービニルアセトアミドである請求項１に記載の導電性インク。
【請求項３】
前記炭素質導電材料（Ａ）が平均粒径２５μｍ以下のグラファイト粉末である請求項１または２に記載の導電性インク。
【請求項４】
絶縁基板上に、炭素質導電材料（Ａ）と、セルロース化合物（Ｂ１）およびポリＮ−ビニル化合物（Ｂ２）を含むバインダー樹脂（Ｂ）と、溶媒（Ｃ）と、を含み、前記炭素質導電材料（Ａ）１００質量部に対して前記バインダー樹脂（Ｂ）を０．５〜２３質量部含み、かつ、前記セルロース化合物（Ｂ１）とポリＮ−ビニル化合物（Ｂ２）との質量配合比が８０：２０〜４０：６０であり、かつ、前記溶媒（Ｃ）が水（Ｃ１）を含む導電性インクを用いて形成された配線パターンを有するカーボン配線基板。
【請求項５】
炭素質導電材料（Ａ）と、セルロース化合物（Ｂ１）およびポリＮ−ビニル化合物（Ｂ２）を含むバインダー樹脂（Ｂ）と、を含み、前記炭素質導電材料（Ａ）１００質量部に対して前記バインダー樹脂（Ｂ）を０．５〜２３質量部含み、かつ、前記セルロース化合物（Ｂ１）とポリＮ−ビニル化合物（Ｂ２）との質量配合比が８０：２０〜４０：６０である配線パターンを有するカーボン配線基板。
【請求項６】
前記配線パターンが樹脂フィルムにより被覆されている請求項４または５に記載のカーボン配線基板。
【請求項７】
前記樹脂フィルムがシリカ膜を有するものである請求項６に記載のカーボン配線基板。
【発明の詳細な説明】
【技術分野】
【０００１】
本発明は、抵抗式歪みセンサの抵抗膜形成に好適な導電性インク及びそれを用いたカーボン配線基板に関するものである。
【背景技術】
【０００２】
圧力センサ、加速度センサ等の力学的センサには、測定対象物の変形量を検出する歪センサ素子（歪ゲージ）を使用することが知られている。測定対象物の歪に応じて変形する歪抵抗薄膜を備えた歪センサ素子では、歪抵抗薄膜の電気抵抗を計測することにより、測定対象物の変形量を検出することができる。【０００３】
抵抗式歪みセンサ素子としては、箔ゲージおよび半導体式センサ、光ファイバ式センサがよく知られている。しかし、これらを大面積構造物で用いるにはコスト面等で問題がある。センサ部分に薄い金属箔を使用しているコンクリート用歪みゲージの歪み検知範囲は、薄い金属箔が断線しやすいため狭く、２％歪み程度までしか検知できない。これに対して、パイゲージは大歪みを検知できるが、設置方法が特殊であり、大面積・常時観測性に劣る。【０００４】
一方、有機物系印刷抵抗体は、安価に抵抗体を形成することができるものとして広く知られている（例えば、特開昭５９−２２３８７号公報（特許文献１））が、これを歪みセンサとして使用した場合、そのゲージ率は小さく、温湿度による抵抗値変化が大きいために、歪みゲージとして使用するには問題があった。【０００５】
また、既知の有機系印刷抵抗体は、熱硬化性樹脂を用いる場合（例えば、特開平７−２４３８０５号公報（特許文献２））、一般的に熱硬化性樹脂は硬くて脆いので大歪みの検知ができない。ゴム等軟質樹脂を用いる場合はクリープが大きく、静歪み検知に向かないと考えられる。既知のカーボン配線基板は樹脂リッチ配合が多く、空隙ができないため歪み検知範囲が狭いと推測される。
【先行技術文献】
【特許文献】
【０００６】
【特許文献１】特開昭５９−２２３８７号公報
【特許文献２】特開平７−２４３８０５号公報
【発明の概要】
【発明が解決しようとする課題】
【０００７】
本発明は、広い歪み検知範囲を有する安価なカーボン配線基板用に好適な導電性インク及びそれを用いたカーボン配線基板を提供することを課題とする。
【課題を解決するための手段】
【０００８】
本発明者は印刷抵抗体に高い環境耐性と広い歪み検知範囲を併せ持たせるために鋭意検討した結果、本発明を想到した。すなわち、本発明は以下の実施態様を含む。【０００９】
［１］炭素質導電材料（Ａ）と、セルロース化合物（Ｂ１）およびポリＮ−ビニル化合物（Ｂ２）を含むバインダー樹脂（Ｂ）と、溶媒（Ｃ）と、を含み、前記炭素質導電材料（Ａ）１００質量部に対して前記バインダー樹脂（Ｂ）を０．５〜２３質量部含み、かつ、前記セルロース化合物（Ｂ１）とポリＮ−ビニル化合物（Ｂ２）との質量配合比が８０：２０〜４０：６０であり、かつ、前記溶媒（Ｃ）が水（Ｃ１）を含むことを特徴とする導電性インク。【００１０】
［２］前記セルロース化合物（Ｂ１）がカルボキシメチルセルロースナトリウムであり、前記ポリＮ−ビニル化合物（Ｂ２）がポリＮービニルアセトアミドである［１］に記載の導電性インク。【００１１】
［３］前記炭素質導電材料（Ａ）が平均粒径２５μｍ以下のグラファイト粉末である［１］または［２］に記載の導電性インク。【００１２】
［４］絶縁基板上に、炭素質導電材料（Ａ）と、セルロース化合物（Ｂ１）およびポリＮ−ビニル化合物（Ｂ２）を含むバインダー樹脂（Ｂ）と、溶媒（Ｃ）と、を含み、前記炭素質導電材料（Ａ）１００質量部に対して前記バインダー樹脂（Ｂ）を０．５〜２３質量部含み、かつ、前記セルロース化合物（Ｂ１）とポリＮ−ビニル化合物（Ｂ２）との質量配合比が８０：２０〜４０：６０であり、かつ、前記溶媒（Ｃ）が水（Ｃ１）を含む導電性インクを用いて形成された配線パターンを有するカーボン配線基板。【００１３】
［５］炭素質導電材料（Ａ）と、セルロース化合物（Ｂ１）およびポリＮ−ビニル化合物（Ｂ２）を含むバインダー樹脂（Ｂ）と、を含み、前記炭素質導電材料（Ａ）１００質量部に対して前記バインダー樹脂（Ｂ）を０．５〜２３質量部含み、かつ、前記セルロース化合物（Ｂ１）とポリＮ−ビニル化合物（Ｂ２）との質量配合比が８０：２０〜４０：６０である配線パターンを有するカーボン配線基板。【００１４】
［６］前記配線パターンが樹脂フィルムにより被覆されている［４］または［５］に記載のカーボン配線基板。【００１５】
［７］前記樹脂フィルムがシリカ膜を有するものである［６］に記載のカーボン配線基板。
【発明の効果】
【００１６】
本発明の導電性インクを用いることにより、広い歪み検知範囲を有する安価なカーボン配線基板が製造できる。このカーボン配線基板を歪センサとして用いることにより、コンクリート構造物など、大面積の測定を要求されるインフラ構造物の測定に効果を発揮する。本明細書において「広い」歪検知範囲とは０〜１０％を意味する。
【図面の簡単な説明】
【００１７】
【図１】各実施例、比較例で用いたカーボン配線基板の配線パターンを示す図である。
【図２】実施例１のカーボン配線基板に１％歪を与えた歪み感知性測定（抵抗および歪みの経時変化）結果を示す図である。
【図３】実施例１のカーボン配線基板に１％歪を与えた歪み感知性測定（反復回数毎の抵抗の経時変化）結果を示す図である。
【図４】実施例４の歪みセンサの構成を示す図である。
【発明を実施するための形態】
【００１８】
以下、本発明を実施するための形態（以下、実施形態という）を説明する。
【００１９】
本発明の第一の実施形態は導電性インクであり、炭素質導電材料（Ａ）と、セルロース化合物（Ｂ１）およびポリＮ−ビニル化合物（Ｂ２）を含むバインダー樹脂（Ｂ）と、溶媒（Ｃ）と、を含み、前記炭素質導電材料（Ａ）１００質量部に対して前記バインダー樹脂（Ｂ）を０．５〜２３質量部含み、かつ、前記セルロース化合物（Ｂ１）とポリＮ−ビニル化合物（Ｂ２）との質量配合比が８０：２０〜４０：６０であることを特徴とする。以下各構成成分について説明する。
【００２０】
炭素質導電材料（Ａ）
本実施形態の導電性インクに用いる炭素質導電材料（Ａ）は、炭素質である。炭素質導電材料としては、グラファイト粉末を用いることが好ましい。グラファイト粉末には、天然黒鉛粉、人造黒鉛粉、キッシュ黒鉛粉があるが、配線基板において安定な抵抗値を得るためには、不純物が少なく粒子内部が中実な一次粒子であるため品質が安定している人造黒鉛粉が好ましい。炭素質導電材料（Ａ）の平均粒径は２５μｍ以下であることが好ましい。平均粒径が２５μｍ以下であると、絶縁基板上に形成したカーボン配線が脆くなったり、導電性ペーストの印刷塗布性が低下したりする不具合が発生し難く好ましい。より好ましくは５〜２０μｍであり、さらに好ましくは１０〜１５μｍである。本明細書において「平均粒径」とはレーザー回折・散乱法により求められるＤ５０値（質量基準）を意味する。但し、導電性インクの固形分全体の２０質量％以下であれば、カーボンブラックやフラーレン類、カーボンナノチューブなどその他のカーボン粉末と併用することができる。但し、カーボンナノチューブのような繊維状のものを併用する場合、その繊維長が５０μｍ以下のものを用いることが好ましく、４０μｍ以下のものを用いることがより好ましい。
【００２１】
バインダー樹脂（Ｂ）
本実施形態の導電性インクに用いるバインダー樹脂（Ｂ）は、炭素質である炭素質導電材料（Ａ）や導電性インクを用いて配線パターンが形成される絶縁樹脂基板など、カーボン配線基板を構成する材料同士を結着させる機能を有するとともに、導電性インク中の炭素質導電材料（Ａ）、その他必要に応じて配合することができる任意成分を均一、安定に分散させる機能を有する必要があり、セルロース化合物（Ｂ１）およびポリＮ−ビニル化合物（Ｂ２）を必須成分として含む。
【００２２】
セルロース化合物（Ｂ１）としては、メチルセルロース、エチルセルロース、プロピルセルロース、カルボキシメチルセルロース［ＣＭＣ］およびこれらの金属塩を含むセルロース類が挙げられる。これらの中でもカルボキシメチルセルロース［ＣＭＣ］、カルボキシメチルセルロースのナトリウム塩［ＣＭＣＮａ］が好ましい。
【００２３】
ポリＮ−ビニル化合物（Ｂ２）としては、ポリＮ−ビニルホルムアミド、ポリＮ−ビニルアセトアミドまたはポリＮ−ビニルプロピオアミド、ポリＮ−ビニルピロリドン、ポリＮ−ビニルカプロラクタム等が挙げられる。これらのポリＮ−ビニル化合物（Ｂ２）は、ポリマーが単一のモノマー単位により構成されるホモポリマーを好適に使用することができるが、５０モル％未満、好ましくは３０モル％以下、より好ましくは２０モル％以下、さらに好ましくは１０モル％以下で他のモノマー単位を含むものを使用することができる。これらの中でも水溶性が高いものを用いると、インク中の導電性炭素材料の分散性が向上するので好適である。これらの中でもポリＮ−ビニルアセトアミドが好ましい。
【００２４】
バインダー樹脂（Ｂ）には、その他のポリマーとして、ポリアクリル酸、ポリビニルアルコール、ポリビニルアセタール、スルホン酸基含有水溶性ポリマー（ポリスチレンスルホン酸等）、リン酸基含有水溶性ポリマー（ポリリン酸等）及びこれらのポリマーの酸基の一部又は全部が塩（ナトリウム塩等）となったポリマー等を性能に悪影響を与えない範囲で含んでもよい。
【００２５】
上記セルロース化合物（Ｂ１）とポリＮ−ビニル化合物（Ｂ２）との相溶性が良好な組合せとして、カルボキシメチルセルロース［ＣＭＣ］の塩（カルボキシメチルセルロースナトリウム［ＣＮＣＮａ］）とポリＮ−ビニルアセトアミド［ＰＮＶＡ］の混合物が好適である。
【００２６】
セルロース化合物（Ｂ１）とポリＮ−ビニル化合物（Ｂ２）との質量配合比は、セルロース化合物（Ｂ１）：ポリＮ−ビニル化合物（Ｂ２）［質量比］が８０：２０〜４０：６０であり、７０：３０〜４５：５５であることが好ましく、６０：４０〜５０：５０がより好ましい。また、導電性インクのバインダー樹脂（Ｂ）は、炭素質導電材料（Ａ）１００質量部に対して、０．５〜２３質量部含み、２〜２０質量部含むことがより好ましく、５〜２０質量部含むことがさらに好ましく、１０〜２０質量部含むことが特に好ましい。
【００２７】
溶媒（Ｃ）
本実施形態の導電性インクには、炭素質導電材料（Ａ）と、セルロース化合物（Ｂ１）およびポリＮ−ビニル化合物（Ｂ２）を含むバインダー樹脂（Ｂ）以外に、バインダー樹脂（Ｂ）を溶解する溶媒（Ｃ）を含む。上記バインダー樹脂（Ｂ）は常温で固体であるため、インク化するためにはバインダー樹脂（Ｂ）を溶解する溶媒が必要である。溶媒として水（Ｃ１）は必須成分であり、さらに有機溶媒（Ｃ２）を必要に応じて含むことができる。
【００２８】
水（Ｃ１）は、主としてポリＮ−ビニル化合物（Ｂ２）を溶解するための溶媒であり、金属イオンや有機系不純物を含有しないものが好ましく、イオン交換水や蒸留水など精製水を好適に使用できる。導電性インク中の水（Ｃ１）は、炭素質導電材料（Ａ）１００質量部に対して１００質量部以上含むことで良好な印刷特性を発現する粘度となる。
【００２９】
セルロース化合物（Ｂ１）には、水溶性のもの（メチルセルロース、カルボキシメチルセルロース［ＣＭＣ］等）と非水溶性のもの（エチルセルロース、プロピルセルロース等）とがある。有機溶媒（Ｃ２）は、水溶性ではないセルロース化合物を用いる場合にそれを溶解させるための溶媒となるとともに、導電性インクを用いた印刷の作業性を改良するために配合される。導電性インクの溶媒として水のみを使用する場合、連続印刷中に水が徐々に蒸発し、導電性インクの粘度が上昇する不具合が発生する。そのため、有機溶媒（Ｃ２）としては、２５℃における蒸発速度が水よりも遅くかつ水に可溶な有機溶剤が好ましい。２５℃での蒸発速度が水よりも遅くかつ水に可溶な有機溶剤としては、エチレングリコール、プロピレングリコール等のグリコール類、α−若しくはβ−テルピネオール等のテルピネオール類、メチルカルビトール、エチルカルビトール、ブチルカルビトール、プロピレングリコールモノメチルエーテル、プロピレングリコールモノエチルエーテル、ジプロピレングリコールモノメチルエーテル、ジプロピレングリコールモノエチルエーテル、トリエチレングリコールモノメチルエーテル、トリエチレングリコールモノエチルエーテル等のグリコールエーテル類、セロソルブアセテート、エチルセロソルブアセテート、ブチルセロソルブアセテート、カルビトールアセテート、エチルカルビトールアセテート、ブチルカルビトールアセテート、プロピレングリコールモノメチルエーテルアセテート、プロピレングリコールモノエチルエーテルアセテート等の酢酸エステル類等が挙げられる。これらの中でも、テルピネオール類、グリコールエーテル類が高沸点、低粘度等の点で好ましい。これらの有機溶剤は、単独で使用してもかまわないし、二種類以上を組み合わせて使用してもよい。
【００３０】
上記水（Ｃ１）および有機溶媒（Ｃ２）の混合比（質量比）は、溶解するバインダー樹脂の種類にも依るが、（Ｃ１）／（Ｃ２）が９９／１〜２０／８０の範囲とすることが好ましく、９８／２〜４０／６０の範囲とすることがより好ましく、９８／２〜５０／５０の範囲とすることがさらに好ましい。溶媒（Ｃ）は印刷方法に応じて導電性インクが適正な粘度となるように配合量を調整する。一例としてスクリーン印刷を行う場合には導電性インク粘度が０．１〜５００Ｐａ・ｓの範囲とすることが好ましい。
【００３１】
導電性インク中の有機溶媒（Ｃ２）は、炭素質導電材料（Ａ）１００質量部に対して１〜５０質量部が好ましい。この範囲であると、バインダー樹脂（Ｂ）や乳化剤の溶解性低下や炭素質導電材料（Ａ）の分散性低下等の不具合が起こり難く好ましい。なお、導電性インクの性能を損なわない限り、非水系溶剤を添加することができる。非水系溶剤としては、ジエチルカーボネート、メチルエチルカーボネート、ジ−ｎ−プロピルカーボネート、メチル−ｎ−プロピルカーボネート、エチル−ｎ−プロピルカーボネート、メチルイソプロピルカーボネート、エチル−ｎ−プロピルカーボネート、エチルイソプロピルカーボネート、ジ−ｎ−プロピルカーボネート、ジイソプロピルカーボネート、３−フルオロプロピルメチルカーボネート等の鎖状カーボネート類、プロピレンカーボネート、エチレンカーボネート、ブチレンカーボネート、４−クロロ−１，３−ジオキソラン−２−オン、４−フルオロ−１，３−ジオキソラン−２−オン、４−トリフルオロメチル−１，３−ジオキソラン−２−オン、ビニレンカーボネート、ジメチルビニレンカーボネート等の環状カーボネート類、Ｎ−メチル−２−ピロリドン等のケトン類、トルエン、キシレン、テトラメチルベンゼン等の芳香族炭化水素類等が挙げられる。
【００３２】
本実施形態の導電性インクには、水（Ｃ１）と併用する有機溶媒（Ｃ２）の水（Ｃ１）との相溶性改良、インク中の炭素質導電材料（Ａ）の均一分散性改良等の目的に応じてさらに乳化剤（Ｄ）を含むことができる。乳化剤（Ｄ）としては、アルキルベンゼンスルホン酸塩、高級脂肪酸塩、アルキル硫酸エステル塩、アルキルスルホン酸塩、アルキルエーテル硫酸塩等のアニオン性乳化剤等が挙げられる。具体的には、ＣＨ３（ＣＨ２）ｎＳＯ３Ｍ、ＣＨ３（ＣＨ２）ｍＳＯ４Ｍ、ＣＨ３（ＣＨ２）ｏＣＯＯＭ、Ｈ（ＣＨ２）ｐＣＯＯ（ＣＨ２ＣＨ２Ｏ）ｑＨ、（ＮａＳＯ３）ＣＨ（（ＣＨ２）ｒＣＨ３）（（ＣＨ２）ｓＣＨ３）（式中、Ｍは１価のカチオン；ｎは２〜１６の整数；ｍは２〜１６の整数；ｏは２〜１６の整数；ｐは２〜４０の整数；ｑは２〜４５の整数；ｒ＋ｓ＝１０〜２０の整数である）等の炭化水素系乳化剤が挙げられる。なかでも、直鎖アルキル（Ｃ＝６〜１４）ベンゼンスルホン酸ナトリウム［ＬＡＳ］が好ましい。乳化剤（Ｄ）は、炭素質導電材料（Ａ）１００質量部に対して０．１〜１０質量部が好ましい。この範囲であると、水（Ｃ１）と有機溶媒（Ｃ２）との相溶性向上効果が発現し、乾燥後残存することによる耐水性低下を抑えることができる。
【００３３】
本実施形態の導電性インクには、その他導電性インクの性能に悪影響を及ぼさない範囲で必要に応じて防腐剤、レベリング剤、増粘剤、沈降防止剤等を配合することができる。
【００３４】
本実施形態の導電性インクは、上記配合成分を、擂潰機、プロペラ撹拌機、ニーダー、ロール、ポットミルなどのような混合手段により、均一に混合して調製することができる。調製温度は、特に限定されず、たとえば常温で調製することができる。
【００３５】
本発明の第二の実施形態はカーボン配線基板であり、絶縁基板上に前記第一の実施形態の導電性インクよりなる配線パターンを有する。なお、「導電性インクよりなる配線パターン」とは、導電性インクから溶媒（Ｃ）が蒸発して、炭素質導電材料（Ａ）とバインダー樹脂（Ｂ）を少なくとも含む配線パターンを意味する。
【００３６】
絶縁基板の材質としては、ポリイミド、液晶ポリマー、ポリエチレンテレフタレート、ポリエチレンナフタレート、ポリベンゾオキサゾール［ＰＢＯ］、エポキシ樹脂等の樹脂が挙げられ、１０〜５００μｍの厚みを持つシート状の絶縁樹脂基板が好ましい。この厚み範囲であると、作業性が良好であり、歪み感知性能も良好である。
【００３７】
本実施形態のカーボン配線基板は、第一の実施形態の導電性インクにより絶縁基板上に所望形状の配線パターンをウェットオフセット印刷、ドライオフセット印刷、凸版印刷、水無平版印刷、グラビア印刷、フレキソ印刷、スクリーン印刷又は凹版印刷などの印刷塗布方法を適用して形成することにより製造できる。上記印刷塗布方法のうち、乳剤で所定のパターンを比較的容易に形成できるスクリーン印刷が好ましい。印刷または塗布の後、常温で、または加熱によって、導電性インクに含まれる溶媒を揮散（乾燥）させる。加熱する場合は、使用する絶縁基板の材質にもよるが、加熱温度を３０〜１８０℃の範囲とすることが好ましく、６０〜１５０℃の範囲とすることがより好ましく、９０〜１２０℃の範囲とすることがさらに好ましい。この温度範囲であれば、絶縁基板へのダメージを与えることなく配線パターンを形成することができる。乾燥時間は、１〜３６０分が好ましく、１５〜１２０分がより好ましく、３０〜６０分がさらに好ましい。
【００３８】
第一の実施形態の導電性インクにより絶縁基板上に形成されたカーボン配線基板の配線パターンは、樹脂フィルムにより被覆されることが好ましい。樹脂フィルムは、配線パターンの保護のため、機械的強度を有するとともに水分透過性（透湿性）の低い材質のものが好ましいが、樹脂フィルム単独では耐湿（バリア）性に限界があるので、前述の絶縁基板と同材質（ポリイミド、ポリエチレンテレフタレート等）の樹脂フィルムの片面に耐湿（バリア）層を備えたものを用いることがより好ましい。耐湿（バリア）層としてはシリカ（ＳｉＯ２）やアルミニウム等の蒸着膜やアルミニウム箔等が挙げられる。なかでもシリカ（ＳｉＯ２）蒸着膜（厚みが１μｍ以下）が好ましい。樹脂フィルムによる配線パターンの被覆方法は特に制限はなく、市販のラミネータを使用することができる。なお、樹脂フィルムは耐湿（バリア）層を備えた主面と反対の主面に、配線パターンを被覆し、絶縁基板と良好な密着が可能な接着層（例えば低密度ポリエチレン（ＬＬＤＰＥ）層）を備えたものを使用することが好ましい。樹脂フィルムは、カーボン配線基板の配線パターン形成面に配線パターン全面を被覆するようにラミネートするだけでもよいが、カーボン配線基板の配線パターン非形成面、すなわち裏面にも樹脂フィルムをラミネートし、２枚の樹脂フィルム間にカーボン配線基板の端面がはみださないようにはさみこむような構成とすることが好ましい。
【００３９】
カーボン配線基板の配線パターンは、長さが３０〜１２０ｍｍ、幅が０．５〜１０ｍｍの線状が好ましい。歪の測定に必要な抵抗値を得るため、配線長を長く、配線基板の全長を短くするため、図１のような折り返しパターンとしてもよい。
【実施例】
【００４０】
以下に、本発明の実施例及び比較例を示し、本発明をさらに詳細に説明するが、本発明は下記の例に何ら限定されるものではない。【００４１】
＜導電性インクの調製＞
実施例１
表１に示す組成（各成分の数値は質量部を意味する）に従い、シンキー社製あわとり練太郎（登録商標）ＡＲＶ−３１０用の所定容器（容量：１５０ｍＬ）にカルボキシメチルセルロースナトリウム（ＣＭＣＮａ、東京化成工業製  ｎ（繰り返し単位数）＝５００）０．８ｇと溶媒（主溶剤：水）１９．２ｇを仕込み、混合分散させた４質量％水溶液（樹脂溶液）を調製した。この樹脂溶液に超音波ホモジナイザー（ＢＲＡＮＳＯＮ社製Ｓｏｎｉｆｉｅｒ（登録商標），２５０−Ａｄｖａｎｃｅｄ，２００Ｗ）を用いて出力２０％の条件で８分間処理することにより完全に溶解させた後、鱗片黒鉛粉末（昭和電工社製、ＳＣＭＧ（登録商標）ＸＲ−Ｓ、平均粒径：１２μｍ）８ｇおよびポリＮ−ビニルアセトアミド（ＰＮＶＡ（登録商標））４質量％水溶液（昭和電工社製、ＧＥ１９１−０５３、重量平均分子量：１５０万[カタログ値]）２０ｇを加え、さらに超音波ホモジナイザー（ＢＲＡＮＳＯＮ社製Ｓｏｎｉｆｉｅｒ（登録商標），２５０−Ａｄｖａｎｃｅｄ，２００Ｗ）を用いて出力５０％以下の条件で計１５分間以上充分に混合分散し、グラファイト分散ペースト４８ｇを得た。このペーストに、溶媒（副溶剤：テルピネオール、富士フイルム和光純薬社製  異性体混合物）０．８ｇ、乳化剤（ＬＡＳ（直鎖アルキル（Ｃ＝６〜１４）ベンゼンスルホン酸ナトリウム）[富士フイルム和光純薬社製]を１質量％水溶液に調整）０．３ｇを添加し、回転型攪拌機（ＰＲＩＭＩＸ社製ホモディスパー２．５型）を用いて１０００ｒｐｍ、２分間略均一に混合（粗混合）後、シンキー社製あわとり練太郎（登録商標）を用いて１２００ｒｐｍ、３分間攪拌後２０００ｒｐｍ、５分間攪拌にて均一混合した。その後、粘度が０．５〜５０Ｐａ・ｓの範囲に入るまで濃縮し、導電性インクを得た。【００４２】
比較例１〜８
表１に示す組成（各成分の数値は質量部を意味する）に仕込み組成を変更した以外は実施例１と同様に導電性インクを得た。比較例で使用したバインダー樹脂であるメチルセルロ−スは和光純薬工業社製メチルセルロース４００であり、キチンはスギノマシン社製ＢｉＮＦｉ−ｓ（ＳＦＯ−２００使用）であり、キトサンはスギノマシン社製ＢｉＮＦｉ−ｓ（ＥＦＯ−０８０使用）であり、ポリＮ−ビニルアセトアミドＧＥ１９１−１０３（ＰＮＶＡ（登録商標）、昭和電工社製、重量平均分子量：９０万[カタログ値]）は約１０質量％水溶液である。【００４３】
【表１】
2020054844.tif 000002
【００４４】
＜導電性インクを用いたカーボン配線基板の作製＞
半自動スクリーン印刷機（マイクロ・テック社製ＭＴ−３２０）を用いて上記実施例１、比較例１〜８で得た導電性インクにより歪み感知性測定用配線パターンを絶縁樹脂基板上に印刷し、カーボン配線基板を作製した。配線パターンの形状が図１に示される。図１において、乾燥後の配線パターンが４０〜８０μｍ厚になるよう、同一の５つの配線パターンをスクリーン印刷法で印刷した。印刷された配線基板をボックスオーブンにて、大気雰囲気下６０℃、３０分間、その後１００℃、３０分間乾燥した。用いた絶縁樹脂基板はポリイミドフィルム（宇部興産社製ユーピレックス（登録商標）Ｓ２５、厚み２５μｍ）である。乾燥後長手方向に延在する配線パターンを全て含み、端部に位置する電極部（長手方向に直交する方向に伸びている部分）を一部破断するように、幅が１０ｍｍ、長さが１５０ｍｍとなる形状に１つの配線パターンを切り出した。カーボン配線の抵抗測定用位置（電極部）に銀ペースト接着剤（セメダイン社製  ＳＸ−ＥＣＡ４８）で抵抗値変化をマルチメータ（ケースレー社製）にてモニタリングするためのセンサ端子を設け印刷歪みセンサを得た（以後、それぞれ実施例１、比較例１〜８のカーボン配線基板または実施例１、比較例１〜８の印刷歪みセンサということがある）。【００４５】
上記導電性インクのスクリーン印刷法により形成された配線パターン形状外観（目視）の判断基準は以下の通りである。
○：かすれ、にじみが発生せず、問題なく印刷できている
×：かすれ、にじみが発生している【００４６】
上記導電性インクのスクリーン印刷法により形成された配線と基板との密着性は、２０ｍｍ×２０ｍｍのベタ膜を印刷したテストパターンを用い、ＪＩＳ  Ｋ−５−６付着性（クロスカット法）に準拠し、目の剥がれた状態に対応する分類に基づき以下の判断基準により判定した。
○：分類０，１
△：分類２，３
×：分類４，５【００４７】
配線パターン形状外観及び基板との密着性の評価結果を表１に示す。【００４８】
＜カーボン配線基板の体積抵抗率測定方法＞
ハンドテスタ−（Ａｇｉｌｅｎｔ  Ｔｅｃｈｎｏｌｏｇｉｅｓ製  Ｕ１２４２Ｂ）で配線パターンの長手方向に１ｃｍ離れた２点間の抵抗を計測するとともに、顕微鏡（Ｋｅｙｅｎｃｅ製  ＶＫ−Ｘ２００）で配線パターンの膜厚を計測し、両者より体積抵抗率を算出した。【００４９】
＜カーボン配線基板の歪み感知性測定方法＞
上記カーボン配線基板を精密万能試験器（島津製作所製オートグラフＡＧ−Ｘ）にセットした。セット時のチャック間距離は７０ｍｍであり、試験速度０．５ｍｍ／ｍｉｎでチャック間距離が７０．７ｍｍになるまで引っ張り、上記配線パターンの長さ（カーボン配線基板の長手）方向に１％歪みを与えた。【００５０】
このように１％の歪みが発生するようカーボン配線基板に外力（負荷）をかけ、その状態で６０秒間保持した後外力（負荷）を解放する（歪みを解放する）一連の操作を１０サイクル反復した（以後、サイクル試験ということがある。）。この際、動歪みに対しての感知性を評価するため、外力（負荷）をサイクル印加した際の抵抗値変化を、センサ端子に接続されたマルチメータ（ケースレー社製）にて測定した。【００５１】
２サイクル目の負荷保持中の最大抵抗値（Ｒ２）と１０サイクル目の負荷保持中の最小抵抗値（Ｒ１０）との差（Ｒ２−Ｒ１０）をサイクル抵抗値変化量（Ω）とした。また、それを歪発生前の抵抗値（初期抵抗値：ＲＳ）で除して規格化抵抗値変化量（（Ｒ２−Ｒ１０）／ＲＳ）を算出し、これらを性能指標とした。規格化抵抗値変化量が０．０５以下である場合に動歪みに対する測定結果の再現性が良好であることが経験的に認められるので、歪み感知性能が良好と判断した。【００５２】
また、静歪みに対しての感知性を評価するため、上記規格化抵抗値変化量の場合と同様にして配線パターンの長さ（カーボン配線基板の長手）方向に１％歪みを保持印加した際の抵抗値変化を測定した。２サイクル目の外力（負荷）保持開始時の抵抗値（Ｒ２Ｓ）から保持終了時の抵抗値（Ｒ２e）への変化量（Ｒ２s−Ｒ２e）を歪発生前の初期抵抗値（ＲＳ）および外力（負荷）時間６０秒の積で除して算出される規格化抵抗値変化率（（Ｒ２s−Ｒ２e）／６０ＲＳ）（ｓ−１）を算出し、これらを性能指標とした。規格化抵抗値変化率が±１０×１０−５（ｓ−１）以内である場合に静歪みに対する安定性が良好（歪みを加えて保持している間の抵抗値変化がゼロに近い）であることが経験的に認められるので、歪み感知性能が良好と判断した。【００５３】
規格化抵抗値変化量及び規格化抵抗値変化率の測定結果を表１に示す。【００５４】
実施例１、比較例１〜８（バインダー樹脂組成の影響検討）
実施例１で得た導電性インクを用いて作製し、１％歪みを与えた印刷歪みセンサのサイクル試験結果を図２、３および表１（規格化抵抗値変化量及び規格化抵抗値変化率）に示す。また、比較例１〜３で得た各導電性インクを用いて作製し、１％歪みを与えた印刷歪みセンサのサイクル試験結果も表１に示す。なお、図２は、実施例１のカーボン配線基板（印刷歪みセンサ）に１％歪を与えた歪み感知性測定（抵抗および歪みの経時変化）結果を示す図である。図２の左の縦軸が抵抗比（カーボン配線基板に外力（負荷）をかけたときの経時抵抗値と外力（負荷）をかける前の初期抵抗値との比（図中破線で表示））であり、右の縦軸がカーボン配線基板に与えた歪の大きさ（％）（図中実線で表示）であり、横軸が経過時間である。また、図３は、実施例１のカーボン配線基板（印刷歪みセンサ）に１％歪を与えた歪み感知性測定（反復回数毎の抵抗の経時変化）結果を示す図である。図３の縦軸が、サイクル毎の抵抗差（カーボン配線基板に外力（負荷）をかけたときの抵抗値と外力（負荷）を解放したときの抵抗値の差）であり、横軸が各サイクルに要した時間である。【００５５】
図２、３の結果から、実施例１のカーボン配線基板（印刷歪みセンサ）では規格化抵抗値変化量は０．０３であり、動歪みに対する再現性が十分高いことがわかる。また、規格化抵抗値変化率も７．６×１０−５（ｓ−１）であり、静歪みに対する再現性も十分高いことがわかる。さらに、歪みに対する抵抗値変化挙動の直線性も高くなっている。すなわち、図３に示されるように、一定の割合で歪みを徐々に加えている間および徐々に減らしている間での抵抗値変化が一定である（勾配の直線性がよい）ことがわかる。一方、比較例１〜３のバインダーを使用した場合、規格化抵抗値変化量は０．０３以上、規格化抵抗値変化率も７．６×１０−５（ｓ−１）超となり、両特性が低下している。なお、比較例４〜８のバインダーを使用した場合は、配線パターンの体積抵抗率が高い、または配線パターンと基板との密着性にやや劣る等の不具合があったため、サイクル試験を行わなかった。【００５６】
実施例１〜３、比較例９〜１３（バインダー樹脂量、配合比の影響検討）
表２に示す組成（各成分の数値は質量部を意味する）に従って各成分を混合して導電性インクを得た。なお実施例１は、表１と同じである。このようにして得た導電性インクを使用し、表１の結果から動歪みおよび静歪みの両特性の良かったカルボキシメチルセルロースナトリウムおよびポリＮ−ビニルアセトアミド併用系に関して、バインダー樹脂の添加量および配合比の影響を検討した。検討結果を表２に示す。評価方法は前述の実施例１と同様である。実施例２のように実施例１よりもバインダー樹脂添加量を少なくした場合、規格化抵抗値変化量、規格化抵抗値変化率ともに改善傾向がみられる。ただし、基板への密着性、扱いやすさの柔軟性を考慮した場合、添加量の削減には限界がある。一方、実施例１よりもバインダー樹脂添加量を多くした場合（比較例９〜１２）、規格化抵抗値変化量、規格化抵抗値変化率ともに徐々に悪化する傾向がみられる。また、カルボキシメチルセルロースナトリウムの含有率がバインダー樹脂の７５％に相当する実施例３では５０％である実施例１に対して規格化抵抗値変化率の絶対値は若干（７％弱）高くなっている程度であるのに対して、２５％である比較例１３では規格化抵抗値変化率の絶対値が４０％以上高くなった。なお、比較例１２のバインダーを使用した場合は、配線パターンの体積抵抗率が高過ぎ抵抗値変化を追えない、または配線パターンと基板との密着性に顕著に劣る等の不具合があったため、サイクル試験を行わなかった。【００５７】
【表２】
2020054844.tif 000003
【００５８】
実施例４、５（樹脂フィルムラミネートの影響検討）
表３に配合比を記載したカルボキシメチルセルロースナトリウムおよびポリＮ−ビニルアセトアミドの１：１（質量比）混合物をバインダー樹脂に使用した導電性インクを用いてポリイミドフィルム上に３０〜５０μｍ厚でカーボン配線（配線パターン）を形成したカーボン配線基板を、樹脂フィルムでラミネートした歪みセンサの耐湿性評価の結果を表３に示す。なお、規格化抵抗値変化量及び規格化抵抗値変化率の評価方法は、前述の実施例１と同様である。【００５９】
樹脂フィルムとポリイミドフィルムとの接着性を高めるため、事前にポリイミドフィルムを４質量％の水酸化ナトリウム水溶液に１分間浸漬する処理を行った後、蒸留水で水洗し、その後水分を除去した。【００６０】
上記処理後のポリイミドフィルム上に、実施例１と同様にして配線パターンを印刷し、乾燥させ、得られた印刷乾燥物を２枚の樹脂フィルムの間に挟み込みラミネートすることでカーボン配線基板を得た。ラミネートにはラミネータ（アスカ社製Ｌ４０５Ａ３、設定温度：１４０℃、送り速度：約１１ｍｍ／秒）を用いた。樹脂フィルムにはラミネート前に予めカーボン配線の抵抗測定用位置に対応するように開口部を設け、その開口部を配線の抵抗測定用位置に位置合わせした状態でラミネートした。そして、露出されたカーボン配線の抵抗測定用位置に、銀ペースト接着剤（セメダイン社製ＳＸ−ＥＣＡ４８）により、抵抗値変化をマルチメータ（ケースレー社製）にてモニタリングするための端子を設け印刷歪みセンサを得た。【００６１】
実施例４では、厚み１２μｍのＰＥＴフィルム１４の一方の主面に１μｍ以下のシリカ蒸着膜１６を備え、その上に１μｍ以下の保護層１８を有するテックバリア（登録商標）ＬＳ（三菱ケミカル社製）を樹脂フィルム１２の一部とし、ＰＥＴフィルム１４の他方の主面には厚み５０μｍの低密度ポリエチレン（ＬＬＤＰＥ）層２０を備えた樹脂フィルム１２を用いており、配線パターン２２が形成されたポリイミドフィルム２４の両面とそれぞれの樹脂フィルム１２の低密度ポリエチレン（ＬＬＤＰＥ）層２０とが対向するようにラミネートされている。また、配線パターン２２には、上記開口部に位置合わせした端子２６が設けられ、端子２６には、マルチメータ（ケースレー社製）に接続するための被覆配線２８が設けられている。実施例４の歪みセンサの構成を図４に示す。【００６２】
実施例５では、上記実施例４（図４）について、ＰＥＴフィルム１４の代わりに厚み２０μｍのポリエチレンフィルムを使用し、シリカ蒸着膜１６の代わりに厚み１５μｍのアルミニウム箔を使用し、その上に保護層１８の代わりに厚み１２μｍのＰＥＴフィルムを使用した。また、低密度ポリエチレン（ＬＬＤＰＥ）層２０の代わりに厚み約１８μｍのホットメルト接着剤層を使用し、ポリイミドフィルム２４の両面と樹脂フィルム１２のホットメルト接着剤層とが対向するようにラミネートされている。【００６３】
実施例１および実施例４、５のカーボン配線基板を温度２０℃、相対湿度５０％ＲＨおよび温度２０℃、相対湿度９０％ＲＨの雰囲気下でそれぞれ２０分間保持し、２０分保持前後の抵抗値変化量を１分間当たりの抵抗値変化量として算出した結果を表３に示した。【００６４】
ＳｉＯ２（シリカ）蒸着膜を備えた樹脂フィルムでラミネートした実施例４は、規格化抵抗値変化量、規格化抵抗値変化率、歪みに対する抵抗値変化挙動の直線性、全てにおいてラミネートなし（実施例１）と同等の高い性能が認められた。一方、アルミニウム箔を備えた樹脂フィルムでラミネートした実施例５では、規格化抵抗値変化量に大きな変化はないが、規格化抵抗値変化率の絶対値が実施例４に比べると大きくなっている（悪化している）。【００６５】
カルボキシメチルセルロースナトリウムおよびポリＮ−ビニルアセトアミドの１：１（質量比）混合物をバインダー樹脂に使用し、樹脂フィルムでラミネートしたセンサ（実施例４、５）を高温高湿環境に静置しても、抵抗値上昇率（Ω／ｍｉｎ）はごく微量である。一方、ラミネートしていないセンサ（実施例１）を同環境に静置した場合、抵抗値上昇率（Ω／ｍｉｎ）の上昇が認められる（特に、温度２０℃、相対湿度９０％ＲＨの雰囲気下）。このことからカーボン配線を樹脂フィルムで被覆することで耐湿性が向上することがわかり、良好な耐環境性の発現が期待できる。【００６６】
【表３】
2020054844.tif 000004
【００６７】
実施例６〜８（歪みの影響検討）
実施例６として、試験速度０．５ｍｍ／ｍｉｎでチャック間距離が７３．５ｍｍになるまで引っ張り、５％歪みを与えた以外は実施例１と同様の操作（サイクル試験）により５％歪みを与えた際の規格化抵抗値変化量および規格化抵抗値変化率を算出した。また、実施例７として、試験速度０．５ｍｍ／ｍｉｎでチャック間距離が７７ｍｍになるまで引っ張り、１０％歪みを与えた以外は実施例１と同様の操作（サイクル試験）により規格化抵抗値変化量および規格化抵抗値変化率を算出した。さらに、実施例８として、試験速度０．５ｍｍ／ｍｉｎでチャック間距離が７３．５ｍｍになるまで引っ張り５％歪みを与えた以外は実施例４と同様の操作により５％歪みを与えた際の規格化抵抗値変化量および規格化抵抗値変化率を算出した。【００６８】
実施例６では、規格化抵抗値変化量が０．３４、規格化抵抗値変化率が８４×１０−５（ｓ−１））であった。また、実施例７では、規格化抵抗値変化量が０．５２、規格化抵抗値変化率が２５４×１０−５（ｓ−１）であった。さらに、実施例８では、規格化抵抗値変化量が０．２６、規格化抵抗値変化率が１３１×１０−５（ｓ−１））であった。規格化抵抗値変化量、規格化抵抗値変化率ともに加えた歪みが大きくなるにしたがい大きくなる傾向を示したが、いずれも配線の破断等の不具合なく繰り返し抵抗値を測定（歪みを検知）できた。
【符号の説明】
【００６９】
１０  歪みセンサ、１２  樹脂フィルム、１４  ＰＥＴフィルム、１６  シリカ蒸着膜、１８  保護層、２０  低密度ポリエチレン（ＬＬＤＰＥ）層、２２  配線パターン、２４  ポリイミドフィルム、２６  端子（銀ペースト接着剤）、２８  被覆配線。
【図１】
2020054844.tif 000005
【図２】
2020054844.tif 000006
【図３】
2020054844.tif 000007
【図４】
2020054844.tif 000008
【国際調査報告】
2020054844.tif 000009
2020054844.tif 000010
2020054844.tif 000011
2020054844.tif 000012